(57)【要約】      （修正有）【課題】有機溶媒への溶解性が高い新規シリコーン変性双性イオン化合物を提供する。【解決手段】式（１）で表される、同一分子内に４級アンモニウムイオンのカチオン部位とスルホン酸イオンのアニオン部位とを有するシリコーン変性双性イオン化合物。2015059092.tif 0000282015059092.tif 000029（Ｒ１〜Ｒ６は、メチル基で代表される。但し、Ｒ１〜Ｒ４のうち１つ以上は式（２）で表される構造を示す。ｐは０から１００。）【選択図】なし【特許請求の範囲】
【請求項１】
下記一般式（１）で表される、同一分子内に４級アンモニウムイオンのカチオン部位とスルホン酸イオンのアニオン部位とを有するシリコーン変性双性イオン化合物。
【化１】
2015059092.tif 000022
（式中Ｒ１、Ｒ２、Ｒ３、Ｒ４は、同一でも異なっていてもよい炭素数１から６のアルキル基、アリール基、フッ素置換アルキル基、及び下記一般式（２）で表される同一分子内にカチオン部位とアニオン部位とを有する双性イオン構造のいずれかを示す。Ｒ１、Ｒ２、Ｒ３、Ｒ４のうち１つ以上は下記一般式（２）で表される構造を示す。ｐは０から１００の整数である。）
【化２】
2015059092.tif 000023
(式中Ｒ５、Ｒ６は、同一でも異なっていてもよい炭素数１から６のアルキル基、アリール基、フッ素置換アルキル基のいずれかを示し、Ｒ５、Ｒ６は環を形成してもよく、その場合はアルキレン基を表わす。ｍは３から６の整数、ｎは３から６の整数である。）
【請求項２】
前記一般式（２）において、ｎが３、Ｒ５、Ｒ６がメチル基であることを特徴とする請求項１に記載のシリコーン変性双性イオン化合物。
【請求項３】
下記一般式（３）で表されるシリコーン変性３級アミンと、アルキルスルトンとを反応させることにより下記一般式（１）で表わされるシリコーン変性双性イオン化合物を製造することを特徴とするシリコーン変性双性イオン化合物の製造方法。
【化３】
2015059092.tif 000024
（式中Ｒ１、Ｒ２、Ｒ３、Ｒ４は、同一でも異なっていてもよい炭素数１から６のアルキル基、アリール基、フッ素置換アルキル基、及び下記一般式（２）で表される同一分子内にカチオン部位とアニオン部位とを有する双性イオン構造のいずれかを示す。Ｒ１、Ｒ２、Ｒ３、Ｒ４のうち１つ以上は下記一般式（２）で表される構造を示す。ｐは０から１００の整数である。）
【化４】
2015059092.tif 000025
(式中Ｒ５、Ｒ６は、同一でも異なっていてもよい炭素数１から６のアルキル基、アリール基、フッ素置換アルキル基のいずれかを示し、Ｒ５、Ｒ６は環を形成してもよく、その場合はアルキレン基を表わす。ｍは３から６の整数、ｎは３から６の整数である。）
【化５】
2015059092.tif 000026
（式中Ｒ１’、Ｒ２’、Ｒ３’、Ｒ４’は、同一でも異なっていてもよい炭素数１から６のアルキル基、アリール基、フッ素置換アルキル基、及び下記一般式（４）で表される３級アミン構造のいずれかを示す。Ｒ１’、Ｒ２’、Ｒ３’、Ｒ４’のうち１つ以上は下記一般式（４）で表される構造を示す。ｐは０から１００の整数である。）
【化６】
2015059092.tif 000027
（式中Ｒ５、Ｒ６、ｎは上記と同様である。）
【請求項４】
前記一般式（３）で表されるシリコーン変性３級アミンとして、１つ以上の不飽和基を有する３級アミンとハイドロジェンポリオルガノシロキサンとを付加反応させて得られるシリコーン変性３級アミンを用いることを特徴とする請求項３に記載のシリコーン変性双性イオン化合物の製造方法。
【発明の詳細な説明】
【技術分野】
【０００１】
本発明は、シリコーン変性双性イオン化合物とその製造方法に関する。
【背景技術】
【０００２】
イオン液体は、イミダゾリウム、ピリジニウム、第４級アンモニウム、第４級ホスホニウムなどの陽イオンと、ハロゲン、トリフラート、テトラフルオロボラート、ヘキサフルオロフォスファートなどの陰イオンから成る塩で、比較的低温で液体状態をとる（特許文献１参照）。それらイオン液体の特徴としては、蒸気圧が低く、引火性がほとんど無く、熱安定性が高く、イオン伝導性を有することなどが挙げられる。このようなイオン性化合物はリチウム電池、電気二重層キャパシタ、電解コンデンサ、エレクトロクロミック素子、色素増感太陽電池などの電気化学デバイスでは、電解質溶液として又は、電解液への添加剤としての導入が検討されている。さらに、界面活性剤、ゲル化剤、帯電防止剤、触媒、抗菌剤など様々な分野への導入が期待されている化合物である。
【０００３】
また、上記のような特徴を有するものとして、カチオン部位とアニオン部位を同一分子内に有する双性イオン化合物の開発も行われている（特許文献２参照）。従来のイオン化合物はカチオン分子とアニオン分子からなる化合物であり、電池などのように特定のイオン、例えば、リチウムカチオンやプロトンのみを移動させる場合に、このイオン化合物のカチオンとアニオンの移動も起こり、目的イオンの輸率の低下の原因となってしまう。その移動を抑えるために開発されたのが、同一分子内にカチオンとアニオンを有する双性イオン化合物である（非特許文献１参照）。しかし、従来の同一分子内にカチオンとアニオンを有する双性イオン化合物は、カチオンとアニオンのイオンの自由度が制限されているため、水やエタノールといったプロトン性溶媒や高極性溶媒のみに可溶であった。そのため、様々な有機溶媒に可溶である新規な双性イオン化合物の開発が熱望されていた。
【先行技術文献】
【特許文献】
【０００４】
【特許文献１】特表平８−５０９２４２号公報
【特許文献２】特開２００５−２７２３１６号公報
【非特許文献】
【０００５】
【非特許文献１】大野弘幸監修「イオン液体の開発と展望」シーエムシー出版２００８年
【発明の概要】
【発明が解決しようとする課題】
【０００６】
本発明は上記事情に鑑みなされたもので、各種有機溶媒への溶解性が高い新規シリコーン変性双性イオン化合物とその製造方法を提供することを目的とする。
【課題を解決するための手段】
【０００７】
本発明は、上記課題を解決するためになされたもので、下記一般式（１）で表される、同一分子内に４級アンモニウムイオンのカチオン部位とスルホン酸イオンのアニオン部位とを有するシリコーン変性双性イオン化合物を提供する。
【化１】
2015059092.tif 000002
（式中Ｒ１、Ｒ２、Ｒ３、Ｒ４は、同一でも異なっていてもよい炭素数１から６のアルキル基、アリール基、フッ素置換アルキル基、及び下記一般式（２）で表される同一分子内にカチオン部位とアニオン部位とを有する双性イオン構造のいずれかを示す。Ｒ１、Ｒ２、Ｒ３、Ｒ４のうち１つ以上は下記一般式（２）で表される構造を示す。ｐは０から１００の整数である。）
【化２】
2015059092.tif 000003
(式中Ｒ５、Ｒ６は、同一でも異なっていてもよい炭素数１から６のアルキル基、アリール基、フッ素置換アルキル基のいずれかを示し、Ｒ５、Ｒ６は環を形成してもよく、その場合はアルキレン基を表わす。ｍは３から６の整数、ｎは３から６の整数である。）
【０００８】
このようなシリコーン変性双性イオン化合物は、カチオンとアニオンが同一分子内に存在する双性イオン化合物をシリコーン変性したものであり、従来の双性イオン化合物よりも各種有機溶媒への溶解性が高く、２５０〜３００℃付近まで分解し難い。このため、例えば樹脂等に練り込むことや、溶剤に溶かして組成物に混ぜ込むことで帯電防止剤等として好適に用いることができる。
【０００９】
また、このとき、前記一般式（２）において、ｎが３、Ｒ５、Ｒ６がメチル基であることが好ましい。
【００１０】
このようなシリコーン変性双性イオン化合物は、従来の双性イオン化合物よりも融点が低く、各種有機溶媒への溶解性がより一層高く、さらに熱安定性が高いものとなる。
【００１１】
また、本発明では、下記一般式（３）で表されるシリコーン変性３級アミンと、アルキルスルトンとを反応させることにより下記一般式（１）で表わされるシリコーン変性双性イオン化合物を製造することを特徴とするシリコーン変性双性イオン化合物の製造方法を提供する。
【化３】
2015059092.tif 000004
（式中Ｒ１、Ｒ２、Ｒ３、Ｒ４は、同一でも異なっていてもよい炭素数１から６のアルキル基、アリール基、フッ素置換アルキル基、及び下記一般式（２）で表される同一分子内にカチオン部位とアニオン部位とを有する双性イオン構造のいずれかを示す。Ｒ１、Ｒ２、Ｒ３、Ｒ４のうち１つ以上は下記一般式（２）で表される構造を示す。ｐは０から１００の整数である。）
【化４】
2015059092.tif 000005
(式中Ｒ５、Ｒ６は、同一でも異なっていてもよい炭素数１から６のアルキル基、アリール基、フッ素置換アルキル基のいずれかを示し、Ｒ５、Ｒ６は環を形成してもよく、その場合はアルキレン基を表わす。ｍは３から６の整数、ｎは３から６の整数である。）
【化５】
2015059092.tif 000006
（式中Ｒ１’、Ｒ２’、Ｒ３’、Ｒ４’は、同一でも異なっていてもよい炭素数１から６のアルキル基、アリール基、フッ素置換アルキル基、及び下記一般式（４）で表される３級アミン構造のいずれかを示す。Ｒ１’、Ｒ２’、Ｒ３’、Ｒ４’のうち１つ以上は下記一般式（４）で表される構造を示す。ｐは０から１００の整数である。）
【化６】
2015059092.tif 000007
（式中Ｒ５、Ｒ６、ｎは上記と同様である。）
【００１２】
このようなシリコーン変性双性イオン化合物の製造方法であれば、従来の双性イオン化合物よりも各種有機溶媒への溶解性が高いシリコーン変性双性イオン化合物を製造することが可能である。
【００１３】
また、このとき、前記一般式（３）で表されるシリコーン変性３級アミンとして、１つ以上の不飽和基を有する３級アミンとハイドロジェンポリオルガノシロキサンとを付加反応させて得られるシリコーン変性３級アミンを用いることが好ましい。
【００１４】
このようなシリコーン変性３級アミンを用いたシリコーン変性双性イオン化合物の製造方法であれば、従来の双性イオン化合物よりも各種有機溶媒への溶解性が高いシリコーン変性双性イオン化合物を製造することが可能である。
【発明の効果】
【００１５】
以上説明したように、本発明のシリコーン変性双性イオン化合物は、カチオンとアニオンが同一分子内に存在する双性イオン化合物をシリコーン変性したものであり、従来の双性イオン化合物よりも融点が低く、各種有機溶媒への溶解性が高く、２５０〜３００℃付近まで分解し難い。このため、例えば電気化学又は電気光学セル用電解質における伝導性塩又は添加剤、バッテリー用電解質における伝導性塩又は添加剤、リチウム二次バッテリーの電解質における伝導性塩又は添加剤、帯電防止剤、界面活性剤、及び起泡剤等に好適に用いることができる。また、例えば二重層コンデンサ、スーパーコンデンサ、及びリチウムコンデンサ等にも好適に用いることができる。
【発明を実施するための形態】
【００１６】
上述のように、従来の双性イオン化合物は有機溶媒に難溶であったため、様々な有機溶媒にも可溶である新規な双性イオン化合物の開発が熱望されていた。本発明者らは、この課題について鋭意検討を重ねた結果、本発明の新規なシリコーン変性双性イオン化合物であれば、様々な有機溶媒に可溶であることを見出して本発明を完成させた。
【００１７】
以下、本発明のシリコーン変性双性イオン化合物、その製造方法、及び当該シリコーン変性双性イオン化合物の材料物質であるシリコーン変性３級アミンについて詳細に説明するが、本発明はこれらに限定されるものではない。
【００１８】
本発明は、下記一般式（１）で表される、同一分子内に４級アンモニウムイオンのカチオン部位とスルホン酸イオンのアニオン部位とを有するシリコーン変性双性イオン化合物である。
【化７】
2015059092.tif 000008
（式中Ｒ１、Ｒ２、Ｒ３、Ｒ４は、同一でも異なっていてもよい炭素数１から６のアルキル基、アリール基、フッ素置換アルキル基、及び下記一般式（２）で表される同一分子内にカチオン部位とアニオン部位とを有する双性イオン構造のいずれかを示す。Ｒ１、Ｒ２、Ｒ３、Ｒ４のうち１つ以上は下記一般式（２）で表される構造を示す。ｐは０から１００の整数である。）
【化８】
2015059092.tif 000009
(式中Ｒ５、Ｒ６は、同一でも異なっていてもよい炭素数１から６のアルキル基、アリール基、フッ素置換アルキル基のいずれかを示し、Ｒ５、Ｒ６は環を形成してもよく、その場合はアルキレン基を表わす。ｍは３から６の整数、ｎは３から６の整数である。）
【００１９】
Ｒ１、Ｒ２、Ｒ３、Ｒ４は、同一でも異なっていてもよい炭素数１から６のアルキル基、アリール基、フッ素置換アルキル基、及び上記一般式（２）で表される同一分子内にカチオン部位とアニオン部位とを有する双性イオン構造のいずれかを示す。このようなＲ１、Ｒ２、Ｒ３、Ｒ４としては、メチル基、ブチル基が好ましい。また、Ｒ１、Ｒ２、Ｒ３、Ｒ４のうち１つ以上は上記一般式（２）で表される構造を示す。
【００２０】
このようなシリコーン変性双性イオン化合物は、カチオンとアニオンが同一分子内に存在する双性イオン化合物をシリコーン変性したものであり、シロキシ基を有するため従来の双性イオン化合物よりも各種有機溶媒への溶解性が高く、分子内にＮ＋とＳＯ３−とを含むため２５０〜３００℃付近まで分解し難い。このため、例えば樹脂等に練り込むことや、溶剤に溶かして組成物に混ぜ込むことで帯電防止剤等として好適に用いることができる。
【００２１】
また、このとき、上記一般式（２）において、ｎが３、Ｒ５、Ｒ６がメチル基であることが好ましい。このようなシリコーン変性双性イオン化合物は、従来の双性イオン化合物よりも融点が低く、各種有機溶媒への溶解性がより一層高く、さらに熱安定性が高いものとなる。
【００２２】
また、本発明では、下記一般式（３）で表されるシリコーン変性３級アミンと、アルキルスルトンとを反応させることにより上記一般式（１）で表わされるシリコーン変性双性イオン化合物を製造することを特徴とするシリコーン変性双性イオン化合物の製造方法を提供する。
【化９】
2015059092.tif 000010
（式中Ｒ１’、Ｒ２’、Ｒ３’、Ｒ４’は、同一でも異なっていてもよい炭素数１から６のアルキル基、アリール基、フッ素置換アルキル基、及び下記一般式（４）で表される３級アミン構造のいずれかを示す。Ｒ１’、Ｒ２’、Ｒ３’、Ｒ４’のうち１つ以上は下記一般式（４）で表される構造を示す。ｐは０から１００の整数である。）
【化１０】
2015059092.tif 000011
（式中Ｒ５、Ｒ６、ｎは上記と同様である。）
【００２３】
このような一般式（１）で表されるシリコーン変性双性イオン化合物の製造方法の具体例としては、例えばトルエンなどの有機溶媒にアルキルスルトン０．１ｍｏｌを溶かした溶液を反応容器に仕込み、一般式（３）で表されるシリコーン変性３級アミン０．１ｍｏｌを水浴中で攪拌しながら滴下し、一晩攪拌することにより白色の固体を析出させ、それをろ過し、トルエン、アセトンで洗浄することにより目的の化合物を得ることができる。
【００２４】
このような製造方法に用いることのできるアルキルスルトンの具体例としては、１，３−ブタンスルトンと１，４−プロパンスルトンが挙げられる。
【００２５】
また、一般式（３）で表わされるシリコーン変性３級アミンの例として、例えば一般式（３）中のＲ１’に一般式（４）で表される３級アミン構造を有するシリコーン変性３級アミンは、下記一般式（５）で表される。
【化１１】
2015059092.tif 000012
（式中Ｒ２’、Ｒ３’、Ｒ４’、Ｒ５、Ｒ６、ｐ、ｎは、上記と同様である。）
【００２６】
また、一般式（３）で表わされるシリコーン変性３級アミンは、１つ以上の不飽和基を有する３級アミンとハイドロジェンポリオルガノシロキサンとを付加反応させて得ることができる。
【００２７】
このような１つ以上の不飽和基を有する３級アミンの具体例としては、ジメチルアリルアミン、ジエチルアリルアミン、ジプロピルアリルアミン等が挙げられる。また、一般式（２）中のＲ５、Ｒ６が環を形成するような一般式（１）で表されるシリコーン変性双性イオン化合物を製造する場合は、１つ以上の不飽和基を有する３級アミンとして、ピロリジン、ピペリジン等のアミン由来のものを用いることが好ましい。このような３級アミンの具体例としては、１−アリルピペリジン、１−アリルピロリジンなどが挙げられる。
【００２８】
上記１つ以上の不飽和基を有する３級アミンとヒドロシリル化により付加反応させる、ハイドロジェンポリオルガノシロキサンは、１分子中に珪素原子に直結した水素原子（Ｓｉ−Ｈ基）を１つ以上有するハイドロジェンポリオルガノシロキサンである。
【００２９】
本発明に用いるハイドロジェンポリオルガノシロキサン、例えばメチルハイドロジェンポリオルガノシロキサンの合成方法としては、例えばヘキサメチルシロキサン、オクタメチルシクロテトラシロキサン（Ｄ４）とテトラメチルテトラハイドロジェンシクロテトラシロキサン（Ｈ４）を反応容器に仕込み、酸触媒を加え、常温で一晩攪拌を行った後、中和、脱色、脱臭等の精製処理を行うことにより、メチルハイドロジェンポリオルガノシロキサンを得ることができる。
【００３０】
付加反応の際には、ハイドロジェンポリオルガノシロキサンと、１つ以上の不飽和基（−ＣＨ＝ＣＨ２基等）を有する３級アミンをＳｉ−Ｈ基／−ＣＨ＝ＣＨ２基が０．５以上１．５未満のモル比となるように配合することが好ましく、０．８以上１．２未満のモル比となるように配合することがより好ましい。
【００３１】
付加反応は白金触媒又はロジウム触媒の存在下で行うことが好ましい。好ましい触媒の例としては、塩化白金酸、アルコール変性塩化白金酸、塩化白金酸−ビニルシロキサン錯体等が挙げられる。
【００３２】
また、付加反応は必要に応じて有機溶媒中で行ってもよい。このような有機溶剤としては、例えばメタノール、エタノール、２−プロパノール、ブタノール等の脂肪族アルコール、トルエン、キシレン等の芳香族炭化水素、ｎ−ペンタン、ｎ−ヘキサン、シクロヘキサン等の脂肪族又は脂環式炭化水素、ジクロロメタン、クロロホルム、四塩化炭素等のハロゲン化炭化水素等が挙げられる。
【００３３】
付加反応条件は特に限定されないが、還流下で１〜１０時間反応させることが好ましい。
【００３４】
付加反応終了後、公知の方法により弱塩酸によるアリルエーテル基の除去あるいは水素添加反応によるアルキル化を行っても良い。また、酸化防止剤としてトコフェロールやＢＨＴ（ジブチルヒドロキシトルエン）等を添加しても良い。
【００３５】
付加反応終了後、エバポレーターにより溶媒を除去した後、常法による脱色、脱臭等の精製処理を行うこともできる。
【００３６】
また、付加反応に際しては必要に応じて塩基触媒、金属触媒を使用することができる。
【００３７】
上述のような方法で製造できる一般式（１）で表されるシリコーン変性双性イオン化合物の具体例としては、例えば以下の化合物等が挙げられる。
【化１２】
2015059092.tif 000013
（式中、Ｍｅはメチル基、Ｂｕはブチル基を示す。また、Ｒ５、Ｒ６は上記と同様である。）
【００３８】
上述のように本発明のシリコーン変性双性イオン化合物は、カチオンとアニオンが同一分子内に存在する双性イオン化合物をシリコーン変性したものであり、従来の双性イオン化合物よりも各種有機溶媒への溶解性が高く、２５０〜３００℃付近まで分解し難いため、例えば電気化学又は電気光学セル用電解質における伝導性塩又は添加剤、バッテリー用電解質における伝導性塩又は添加剤、リチウム二次バッテリーの電解質における伝導性塩又は添加剤、帯電防止剤、界面活性剤、及び起泡剤等に好適に用いることができる。また、例えば二重層コンデンサ、スーパーコンデンサ、及びリチウムコンデンサ等にも好適に用いることができる。
【実施例】
【００３９】
以下、本発明のシリコーン変性双性イオン化合物及びその製造方法を、実施例を挙げてより具体的に説明するが、本発明は下記の実施例に限定されるものではない。
また、下記構造式中のＭｅはメチル基を示す。
【００４０】
（実施例１）
ジメチルアリルアミン（０．１ｍｏｌ）のトルエン溶液中に下記構造式（６）のハイドロジェンポリオルガノシロキサン（０．１ｍｏｌ）を６０から８０℃で滴下し、この温度で８時間攪拌反応させて反応を完結させた後、エバポレーターにより溶媒を除去することにより無色透明液体（シリコーン変性３級アミン）を得た。その後、１，３−プロパンスルトンのトルエン溶液中へ、水浴中で攪拌しながら、得られた液体（シリコーン変性３級アミン）を滴下し、一晩常温攪拌することにより白色固体を析出した。これをろ過し、トルエン、アセトンで洗浄することにより下記構造式（７）で表されるような白色固体を得た。
【化１３】
2015059092.tif 000014
【化１４】
2015059092.tif 000015
【００４１】
（実施例２）
ジメチルアリルアミン（０．１ｍｏｌ）のトルエン溶液中に下記構造式（８）のハイドロジェンポリオルガノシロキサン（０．１ｍｏｌ）を６０から８０℃で滴下し、この温度で８時間攪拌反応させて反応を完結させた後、エバポレーターにより溶媒を除去することにより無色透明液体（シリコーン変性３級アミン）を得た。その後、１，４−ブタンスルトンのトルエン溶液中へ、水浴中で攪拌しながら、得られた液体（シリコーン変性３級アミン）を滴下し、一晩常温攪拌することにより白色固体を析出した。これをろ過し、トルエン、アセトンで洗浄することにより下記構造式（９）で表されるような白色固体を得た。
【化１５】
2015059092.tif 000016
【化１６】
2015059092.tif 000017
【００４２】
（実施例３）
ジメチルアリルアミン（０．１ｍｏｌ）のトルエン溶液中に下記構造式（１０）のハイドロジェンポリオルガノシロキサン（０．１ｍｏｌ）を６０から８０℃で滴下し、この温度で８時間攪拌反応させて反応を完結させた後、エバポレーターにより溶媒を除去することにより無色透明液体（シリコーン変性３級アミン）を得た。その後、１，３−プロパンスルトンのトルエン溶液中へ、水浴中で攪拌しながら、得られた液体（シリコーン変性３級アミン）を滴下し、一晩常温攪拌することにより白色固体を析出した。これをろ過し、トルエン、アセトンで洗浄することにより下記構造式（１１）で表されるような短黄色固体を得た。
【化１７】
2015059092.tif 000018
【化１８】
2015059092.tif 000019
【００４３】
（比較例１）
１，４−ブタンスルトン（０．１ｍｏｌ）のトルエン溶液中に、水浴中で攪拌しながらジメチルアリルアミン（０．１ｍｏｌ）を滴下し、一晩攪拌することにより白色固体を析出した。これをろ過し、トルエン、アセトンで洗浄することにより下記構造式（１２）で表されるような白色固体を得た。
【化１９】
2015059092.tif 000020
【００４４】
下記表１に実施例１、実施例２、実施例３、及び比較例１に記載の化合物の各種溶媒への溶解性を示す。
【００４５】
【表１】
2015059092.tif 000021
表１中のＥＣはエチレンカーボネート、ＤＥＣはジエチルカーボネートを示す。
また、評価基準は下記の通りである。
○：溶解又は加熱溶解、△：一部溶解、×：不溶
【００４６】
表１に示すように、本発明のシロキシ基を有するシリコーン変性双性イオン化合物である実施例１、２、３の化合物は、従来の双性イオン化合物である比較例１の化合物に比べて有機溶媒への溶解性が高かった。また、シリコーンの割合が高いほど、多くの種類の有機溶媒に可溶となった。
【００４７】
以上のように、本発明のシロキシ基を有する新規なシリコーン変性双性イオン化合物は、従来の双性イオン化合物よりも各種有機溶媒への溶解性が高いことが明らかとなった。
【００４８】
尚、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。